(57)【要約】  本発明は、充電区間の中にガスが発生するプラトー電位を有する電極活物質を前記プラトー電位以上まで充電する段階；及び、ガスを除去する段階を含む電気化学素子の製造方法を提供する。また、本発明は、充電区間の中にガスが発生するプラトー電位を有する電極活物質を前記プラトー電位以上まで充電してから、ガスを除去した電気化学素子を提供する。  本発明によれば、高容量を有するが、高容量を発揮するために、ガスが発生するプラトー電位以上まで充電しなければならない電極活物質において、ガス発生により高容量の電池の適用が困難した問題点を、プラトー電位以上に充電した後、ガス除去を行うことにより解決できる。すなわち、ガス発生により発生し得る電池の外観変化、寿命特性の減少、Ｃ−レート特性の減少等の問題点を解決し、以後の充電からはガスが発生するプラトー電位以上に充電して容量増加を確保できる。
2009505367.tif 000002
【特許請求の範囲】
【請求項１】
充電区間の中にガスが発生するプラトー電位を有する電極活物質を前記プラトー電位以上まで充電する段階と；及び、
ガスを除去する段階を含むことを特徴とする、電気化学素子の製造方法。
【請求項２】
前記電極活物質が、下記の化学式１で表される化合物（固溶体）を含むことを特徴とする、請求項１に記載の製造方法。
化１
ＸＬｉ(Ｌｉ１／３Ｍ２／３)Ｏ２＋ＹＬｉＭ'Ｏ２
［上記式中、
Ｍ＝４＋の酸化数を有する金属から選択された１種以上の元素、
Ｍ'＝遷移金属から選択された１種以上の元素、
０＜Ｘ＜１、０＜Ｙ＜１、Ｘ＋Ｙ＝１である。］
【請求項３】
Ｍが、Ｍｎ、Ｓｎ、Ｔｉ金属から選択された１種以上の元素であり、
Ｍ'が、Ｎｉ、Ｍｎ、Ｃｏ、Ｃｒ金属から選択された１種以上の元素であることを特徴とする、請求項２に記載の製造方法。
【請求項４】
前記電極活物質は、プラトー電位が４.４〜４.８Ｖであることを特徴とする、請求項１〜３の何れか一項に記載の製造方法。
【請求項５】
前記ガスは、酸素(Ｏ２)ガスであることを特徴とする、請求項１に記載の製造方法。
【請求項６】
充電区間の中にガスが発生するプラトー電位を有する電極活物質を、前記プラトー電位以上まで充電した後、ガス除去を行うことを特徴とする、電気化学素子。
【請求項７】
前記電極活物質は、プラトー電位が４.４〜４.８Ｖであることを特徴とする、請求項６に記載の電気化学素子。
【請求項８】
前記電極活物質が、下記の化学式１で表される化合物（固溶体）を含むことを特徴とする、請求項６に記載の電気化学素子。
化１
ＸＬｉ(Ｌｉ１／３Ｍ２／３)Ｏ２＋ＹＬｉＭ'Ｏ２
［上記式中、
Ｍ＝４＋の酸化数を有する金属から選択された１種以上の元素、
Ｍ'＝遷移金属から選択された１種以上の元素、
０＜Ｘ＜１、０＜Ｙ＜１、Ｘ＋Ｙ＝１である。］
【請求項９】
Ｍが、Ｍｎ、Ｓｎ、Ｔｉ金属から選択された１種以上の元素であり、
Ｍ'が、Ｎｉ、Ｍｎ、Ｃｏ、Ｃｒ金属から選択された１種以上の元素であることを特徴とする、請求項８に記載の電気化学素子。
【請求項１０】
前記プラトー電位以上まで充電し、ガスを除去した後、前記電極活物質の放電容量が３.０〜４.４Ｖの電圧範囲で１００〜２８０ｍＡｈ／ｇ範囲になることを特徴とする、請求項８に記載の電気化学素子。
【請求項１１】
前記プラトー電位以上まで充電し、ガスを除去した後、前記電極活物質の放電容量が３.０〜４.８Ｖの電圧範囲で１００〜３５０ｍＡｈ／ｇ範囲になることを特徴とする、請求項８に記載の電気化学素子。
【請求項１２】
前記電気化学素子は、前記ガスが発生するプラトー電位以上まで充電して使用するように設計されたことを特徴とする、請求項６に記載の電気化学素子。
【請求項１３】
前記電気化学素子は、前記ガスが発生するプラトー電位以下まで充電して使用するように設計されたことを特徴とする、請求項６に記載の電気化学素子。
【請求項１４】
前記電気化学素子は、リチウム二次電池であることを特徴とする、請求項６〜１３の何れか一項に記載の電気化学素子。
【発明の詳細な説明】
【技術分野】
【０００１】
本発明は、充電区間の中にガスが発生するプラトー電位を有する電極活物質を適用した電気化学素子及びその製造方法に関する。
【背景技術】
【０００２】
最近、移動通信及び情報電子産業の発達に伴い、高容量且つ軽量のリチウム二次電池の需要が継続的に増加している。ところが、移動機器の多機能化に従う移動機器のエネルギー消費量が増加することにより、電池のパワー増加及び容量増加が一層要望されている。また、高価且つ供給が極に制限されたＣｏの代りに、低価のＮｉ、Ｍｎ、Ｆｅ等を使用するための研究が活発に進行されつつある。
【０００３】
しかしながら、ＬｉＭｎ２Ｏ４の場合は、ＬｉＣｏＯ２に比べて電池容量が２０％程度低くて、高温でＭｎがディゾリューション(dissolution)される。また、ＬｉＮｉＯ２の場合は、ＬｉＣｏＯ２に比べてエネルギー密度は向上するが、安全性に問題がある。さらに、ＬｉＦｅＰＯ４の場合は、ＬｉＣｏＯ２に比べて容量が２０％程度低くて、Ｃ−レートの特性に問題がある。
【発明の開示】
【発明が解決しようとする課題】
【０００４】
充電区間の中にガスが発生するプラトー電位を有する電極活物質の場合、充電時にガスの発生前まで充電すれば容量が低くて、容量を高めるためにガス発生区間まで充電する場合、ガス発生により電池を構成出来ないという問題点があった。
【０００５】
本発明者らは、実験により、ガスが発生するプラトー電位以上まで１番目充電した場合、多量のガスは発生するが、以後からはプラトー電位以上まで充電しても、多量のガスは発生しないことを見出した。
【０００６】
よって、本発明は、これに基づいたもので、ガスが発生するプラトー電位以上に充電した後、ガス除去工程を行うことで、ガス発生による電池の外観変化、寿命特性の減少、Ｃ−レート特性の減少などの問題点を解決し、２度目充電からガスが発生するプラトー電位以上に充電して容量増加を確保できる。
【課題を解決するための手段】
【０００７】
本発明は、充電区間（期間）の中にガスが発生するプラトー電位を有する電極活物質を前記プラトー電位以上まで充電する段階；及び、ガスを除去する段階を含む電気化学素子の製造方法を提供する。
【０００８】
また、本発明は、充電区間（期間）の中にガスが発生するプラトー電位を有する電極活物質を前記プラトー電位以上まで充電した後、ガス除去を行う電気化学素子を提供する。
【０００９】
本発明において、前記プラトー電位以上まで充電することは、１番目充電時に行うのが好ましい。
【００１０】
以下、本発明を詳細に説明する。
【００１１】
本発明は、ガスが発生するプラトー電位以上まで電圧を高めて充電した後、発生したガスを除去して、電池を構成することを特徴とする。
【００１２】
電極活物質として用いられる材料のうちでは、充放電の間、電極活物質内の構成成分の酸化数変化により現れる酸化／還元電位以上で一定区間のプラトー電位を有するものがある。
【００１３】
一般に、このような電極活物質は、プラトー電位区間で酸素が発生する。これは、電圧上昇による物質の不安定性を安定化させる役割を果す。すなわち、１番目充電時、Ｌｉは、電極活物質を構成する遷移金属の酸化還元でない酸素離脱によりディインターカレーションされる。酸素が離脱されると、構造内に酸素及び金属間のチャージバランスが崩れ、これを解消するためにＬｉが離脱される。このように離脱されたＬｉは、放電時に電極活物質を構成する遷移金属(例、Ｍｎ)の酸化数が４＋から３＋に変化すると共に、正極に還元され得る。すなわち、Ｏ２欠陥が発生した後(活性化の後)には、電極活物質を構成する遷移金属の酸化還元による充放電を行うことになる。このとき、４＋から３＋に還元される遷移金属(例、Ｍｎ)は、１番目充電時にはＬｉの挿入、離脱に関与しないものであったが、以後の充電時に充放電に関与しながら、それだけ可逆容量が増加できると考えられる。
【００１４】
よって、ガスが発生するプラトー電位は、電極活物質を構成する遷移金属の酸化還元電位より高く存在する。
【００１５】
前述したように、充電区間の中にガス(例えば、酸素)が発生するプラトー電位を有する電極活物質は、ガスが発生するプラトー電位以上に１番目充電時のみに多量のガスが発生するため、発生したガスを除去すれば、以後の充放電サイクルでガスが発生するプラトー電位以上に充電しても、多量のガスが発生するような問題点はない。よって、本発明により１番目充電時にガスが発生するプラトー電位以上に充電した後、ガス除去工程を行うと、２番目充放電サイクルからは、ガスが発生するプラトー電位以上に充電して、多量のガスが発生することなく容量増加を確保できる。
【００１６】
さらに、ガスが発生するプラトー電位以上に充電した後、充電電圧を下げても、前記ガスが発生するプラトー電位以上に充電しない場合よりも、容量が大きく増加する(図５参照)。
【００１７】
一般に、一定区間のプラトー電位において、電極活物質は、リチウムが不足した状態で構造的に活性化した状態になるため、非可逆的相転移と共に、ガスが発生すると考えられる。
【００１８】
下記の化学式１で表される化合物を正極活物質として用い、電池を構成して充放電の実験を行うと、１番目充電時に４.４〜４.６Ｖのプラトーな酸化区間を有し、前記プラトー電位で多量のガスを形成する(図３及び図４参照)。
【００１９】
すなわち、下記の化学式１で表される電極活物質において、高容量の特性を発揮するためには、プラトー電位以上充電して構造変形になるように活物質を活性化させなければならないが、プラトー電位以上の充電時にガスが発生するという問題点がある。
【００２０】
ガスが発生する場合、電池の外観変化やガス発生による電極の密着性の減少等により、電極の充放電の均一度を阻害することで、Ｌｉ−副産物が発生して寿命特性が減少する。また、電極間に間隔が発生することにより、インピーダンスの増加や過電圧等によりＣ−レート特性が減少し、電池に多大な悪影響を及ぼすことになる。
【００２１】
反面、プラトー電位以下に充電した場合は、例えば、下記の化学式１の電極活物質が持つ高容量の特性を発揮できないという問題がある。
【００２２】
よって、本発明によりプラトー電位以上に１回以上充電した後、ガス除去工程を行う方式により電池を構成すれば、継続的にプラトー電位以上に充電しても、高容量の電池を構成すると共に、ガス発生による電池の問題点も解決できる。すなわち、プラトー電位以上に充電した後、以後のサイクルの充電からはガスが発生せず、プラトー区間はなくなる(図４参照)。
【００２３】
さらに、プラトー電位以上に１回以上充電した後、ガス除去工程により製作された電池は、プラトー電位以下に充電して使用しても、プラトー電位以上の充電を行わない場合よりも、容量が大きく増加することは、前述したようである(図５参照)。
【００２４】
化１
ＸＬｉ(Ｌｉ１／３Ｍ２／３)Ｏ２＋ＹＬｉＭ'Ｏ２の固溶体
式中、Ｍ＝４＋の酸化数を有する金属から選択された１種以上の元素、
Ｍ'＝遷移金属から選択された１種以上の元素、
０＜Ｘ＜１、０＜Ｙ＜１、Ｘ＋Ｙ＝１である。
【００２５】
Ｍ'の酸化還元電位以上に充電される場合、Ｌｉが離脱されながら、酸化還元バランスを取るために酸素も離脱される。よって、電極活物質はプラトー電位を有することになる。
【００２６】
上記の化学式１の化合物は、プラトー電位以上の充電電圧(４.４〜４.８Ｖ)に充電した後、ガス除去工程を行ってからも、充放電サイクルで電極活物質として安定的であるため、好ましい。
【００２７】
好ましくは、ＭはＭｎ、Ｓｎ、Ｔｉ金属から選択された１種以上の元素であり、Ｍ'はＮｉ、Ｍｎ、Ｃｏ、Ｃｒ金属から選択された１種以上の元素である。
【００２８】
本発明のように、上記の化学式１の化合物を含む電極活物質を備えた電気化学素子を、プラトー電位以上に１回以上充電した後、ガス除去工程を行う場合、電極活物質は３.０〜４.４Ｖの電圧範囲で１００〜２８０ｍＡｈ／ｇの放電容量を有し、好ましくは１７０〜２５０ｍＡｈ／ｇである。プラトー電位以上に充電しない場合、上記電圧範囲での放電容量が９０ｍＡｈ／ｇ程度であるのに対し、本発明の電気化学素子は、相当な容量の増加が可能である(図５参照)。
【００２９】
また、前述したように、プラトー電位以上に１回以上充電した後、ガス除去工程を行う上記の化学式１の化合物を含む電極活物質は、３.０〜４.８Ｖの電圧範囲で充放電する場合、１００〜３５０ｍＡｈ／ｇの放電容量を有し、好ましくは２００〜２８０ｍＡｈ／ｇである(図４参照)。
【００３０】
本発明により、ガスが発生するプラトー電位以上への１番目充電時に発生するガスを除去して製造される電気化学素子を説明すれば、下記のようである。
【００３１】
本発明の好ましい電気化学素子は、リチウムイオン電池である。
【００３２】
一般に、リチウムイオン電池は、正極活物質及び正極コレクタからなる正極と、負極活物質及び負極コレクタからなる負極と、正極及び負極間で電子伝導を遮断してリチウムイオンを伝導できる分離膜とからなり、電極及び分離膜材料の隙間には、リチウムイオンを伝導するためのリチウム塩含有の有機電解液が注入されている。
【００３３】
ガスが発生するプラトー電位以上への１番目充電時に多量のガスを発生させた後、２度目充電からはガスが発生せず、プラトー区間がなくなる電極活物質、例えば、上記の化学式１の正極活物質は、単独に使用できるが、次の正極活物質と混合して正極を構成することもできる。例えば、ＬｉＣｏＯ２、ＬｉＮｉＯ２、ＬｉＭｎＯ２、ＬｉＭｎ２Ｏ４、Ｌｉ(ＮｉａＣｏｂＭｎｃ)Ｏ２(０＜ａ＜１、０＜ｂ＜１、０＜ｃ＜１、ａ＋ｂ＋ｃ＝１)、ＬｉＮｉ１−ＹＣｏＹＯ２、ＬｉＣｏ１−ＹＭｎＹＯ２、ＬｉＮｉ１−ＹＭｎＹＯ２(ここで、０≦Ｙ＜１)、Ｌｉ(ＮｉａＣｏｂＭｎｃ)Ｏ４(０＜ａ＜２、０＜ｂ＜２、０＜ｃ＜２、ａ＋ｂ＋ｃ＝２)、ＬｉＭｎ２−ＺＮｉＺＯ４、ＬｉＭｎ２−ＺＣｏＺＯ４(ここで、０＜Ｚ＜２)、ＬｉＣｏＰＯ４、及びＬｉＦｅＰＯ４からなる群より選択される１種以上が用いられる。
【００３４】
正極は、例えば、正極コレクタ上に前述した正極活物質、導電剤及びバインダーの混合物を塗布した後、乾燥して製造される。必要に応じては前記混合物に充填剤をさらに添加できる。
【００３５】
一般に、正極コレクタは３〜５００μｍの厚さで製造される。このような正極コレクタは、当該電池に化学的変化を誘発せず、高い導電性を持つものであればよい。例えば、ステンレススチール、アルミニウム、ニッケル、チタン、焼結炭素、又は、アルミニウムやステンレススチールの表面にカーボン、ニッケル、チタン、銀などで表面処理したもの等が用いられる。正極コレクタは、表面に微細な凹凸を形成して正極活物質の接着力を高めることができ、フィルム、シート、ホイール、ネット、多孔質体、発泡体、不織布体等の多様な形態が可能である。
【００３６】
導電剤は、通常、正極活物質を含む混合物の全体重量に基づいて１〜５０重量％で添加される。このような導電剤は、当該電池に化学的変化を誘発せず、導電性を持つものであればよい。例えば、天然黒鉛や人造黒鉛などの黒鉛；カーボンブラック、アセチレンブラック、ケッチェンブラック、チャンネルブラック、ファーネスブラック、ランプブラック、サーマルブラックなどのカーボンブラック；炭素繊維や金属繊維などの導電性繊維；フロロカーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などが用いられる。
【００３７】
バインダーは、活物質及び導電剤などの結合や、活物質のコレクタに対する結合を促進させる成分である。通常、バインダーは正極活物質を含む混合物の全体重量に基づいて１〜５０重量％で添加される。例えば、ポリフッ化ビニリデン、ポリビニルアルコール、カルボキシメチルセルロース(ＣＭＣ)、澱粉、ヒドロキシプロピルセルロース、再生セルロース、ポリビニルピロリドン、テトラフルオロエチレン、ポリエチレン、ポリプロピレン、エチレン−プロピレン−ジエン共重合体(ＥＰＤＭ)、スルフォン化ＥＰＤＭ、スチレンブチレンゴム、フッ素ゴム、多様な共重合体などが挙げられる。
【００３８】
充填剤は、正極の膨脹を抑制する成分であり、選択的に使用され、当該電池に化学的変化を誘発せず、繊維状の材料であればよい。例えば、ポリエチレン、ポリプロピレンなどのオレフィン系重合体；ガラス繊維、炭素繊維などの繊維状の物質が挙げられる。
【００３９】
負極は、負極コレクタ上に負極活物質を含む混合物を塗布し、乾燥して製作される。必要に応じては前述したような成分がさらに含まれる。
【００４０】
一般に、負極コレクタは３〜５００μｍの厚さで製造される。このような負極コレクタは、当該電池に化学的変化を誘発せず、導電性を持つものであればよい。例えば、銅、ステンレススチール、アルミニウム、ニッケル、チタン、焼結炭素、銅やステンレススチールの表面にカーボン、ニッケル、チタン、銀などで表面処理したもの、アルミニウム−カドミウム合金等が用いられる。負極コレクタは、正極コレクタと同様に、表面に微細な凹凸を形成して負極活物質の接着力を高めることができ、フィルム、シート、ホイール、ネット、多孔質体、発泡体、不織布体等の多様な形態が可能である。
【００４１】
負極活物質は、例えば、硬質炭素、黒鉛化炭素などの炭素；ＬｉＸＦｅ２Ｏ３(０≦Ｘ≦１)、ＬｉｘＷＯ２(０≦Ｘ≦１)、ＳｎｘＭｅ１−ｘＭｅ'ｙＯｚ(Ｍｅ：Ｍｎ、Ｆｅ、Ｐｂ、Ｇｅ；Ｍｅ'：Ａｌ、Ｂ、Ｐ、Ｓｉ、周期表の１族、２族、３族元素、ハロゲン;０＜ｘ≦１；１≦ｙ≦３;１≦ｚ≦８)などの金属複合酸化物；リチウム金属；リチウム合金；ケイ素系合金；すず系合金；ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、及びＢｉ２Ｏ５などの金属酸化物；ポリアセンチレンなどの導電性高分子；Ｌｉ−Ｃｏ−Ｎｉ系材料などが用いられる。
【００４２】
分離膜は、正極及び負極間に介在され、高いイオン透過度及び機械的強度を持つ絶縁性の薄膜が用いられる。一般に、分離膜の気孔直径は０.０１〜１０μｍであり、厚さは５〜３００μｍである。このような分離膜としては、例えば、耐化学性及び疎水性のポリプロピレンなどのオレフィン系ポリマー；ガラス繊維又はポリエチレンなどで作られたシートや不織布などが用いられる。電解質としてポリマーなどの固体電解質が用いられる場合には、固体電解質が分離膜を兼ねることができる。
【００４３】
非水電解液は、電解液化合物で環状カーボネート及び／又は線状カーボネートを含むことができる。環状カーボネートの例としては、エチレンカーボネート(ＥＣ)、プロピレンカーボネート(ＰＣ)、γ−ブチロラクトン(ＧＢＬ)などが挙げられる。線状カーボネートの例としては、ジエチルカーボネート(ＤＥＣ)、ジメチルカーボネート(ＤＭＣ)、エチルメチルカーボネート(ＥＭＣ)及びメチルプロピルカーボネート(ＭＰＣ)からなる群より選択された１種以上が好ましいが、これに限定されるものではない。また、非水電解液は、カーボネート化合物と共にリチウム塩を含み、具体例としては、ＬｉＣｌＯ４、ＬｉＣＦ３ＳＯ３、ＬｉＰＦ６、ＬｉＢＦ４、ＬｉＡｓＦ６及びＬｉＮ(ＣＦ３ＳＯ２) ２からなる群より選択されることが好ましいが、これに限定されるものではない。
【００４４】
本発明のリチウムイオン電池は、通常の方法により正極及び負極間に多孔性の分離膜を挿入し、非水電解液を投入して製造することになる。
【００４５】
本発明によるリチウムイオン電池は、円筒形、角形、パウチ型電池など、外形に関係なく用いられる。
【発明の効果】
【００４６】
本発明によれば、高容量を有するが、高容量を発揮するために、ガスが発生するプラトー電位以上まで充電しなければならない電極活物質において、ガス発生により高容量の電池の適用が困難した問題点を、プラトー電位以上に充電した後、ガス除去を行うことにより解決できる。すなわち、ガス発生により発生し得る電池の外観変化、寿命特性の減少、Ｃ−レート特性の減少等の問題点を解決し、以後の充電からはガスが発生するプラトー電位以上に充電して容量増加を確保できる。
【発明を実施するための最良の形態】
【００４７】
以下、本発明を実施例により具体的に説明するが、本発明が下記の実施例により限定されるものではない。
【実施例１】
【００４８】
Ｌｉ(Ｌｉ０.２Ｎｉ０.２Ｍｎ０.６)Ｏ２(３／５[Ｌｉ(Ｌｉ１／３Ｍｎ２／３)Ｏ２]＋２／５[ＬｉＮｉ１／２Ｍｎ１／２]Ｏ２)を正極活物質として使用して、活物質、導電剤カーボン及びバインダーＰＶＤＦの重量比率を８８：６：６としてスラリーを作り、厚さ１５μｍのＡｌ箔上にコーティングして正極を作り、負極としては人造黒鉛を使用し、電解液としてＥＣ：ＥＭＣ(重量比１：２)にＬｉＰＦ６ １Ｍ溶液を使用し、パウチ形態の電池を製作した。
【００４９】
製造された電池を、４.８Ｖまで１番目充電した後、ガス除去を行い、２番目充電を行った後、体積膨脹の変化を測定した。
【比較例１】
【００５０】
実施例１と同様な方法により製作された電池を、ガス除去を行うことなく、４.２Ｖまで１番目充電した後、体積膨脹の変化を測定した。
【比較例２】
【００５１】
実施例１と同様な方法により製作された電池を、ガス除去を行うことなく、４.４Ｖまで１番目充電した後、体積膨脹の変化を測定した。
【比較例３】
【００５２】
実施例１と同様な方法により製作された電池を、ガス除去を行うことなく、４.８Ｖまで１番目充電した後、体積膨脹の変化を測定した。
【比較例４】
【００５３】
実施例１と同様な方法により製作された電池を、ガス除去を行うことなく、４.８Ｖまで１番目充電し、２番目充電した後、体積膨脹の変化を測定した。
【００５４】
下記の表１には、実施例１、比較例１〜比較例４のように、１番目サイクル又は２番目サイクルでそれぞれの充電電圧で現れる膨張程度を示す。
【表１】
2009505367.tif 000003
【００５５】
表１に示すように、４.８Ｖまで１番目充電した後、ガス除去を行い、２番目充電した後、体積膨脹の変化を測定した実施例１の場合、２番目充電後の体積膨脹程度が４.２Ｖ程度に充電した場合と類似している。これにより、４.８Ｖまで１番目充電した後、ガス除去を行うと、これ以上の多量のガス発生はないことが分かる。
【比較例５】
【００５６】
実施例1と同様な方法により製作された正極を使用し、負極としてＬｉ金属を使用し、電解液としてＥＣ：ＥＭＣ(重量比１：２)にＬｉＰＦ６ １Ｍ溶液を使用して、コイン形態の電池を製作した。製作された電池を３〜４.２５Ｖまで充放電容量を観察した(図１参照)。
【比較例６】
【００５７】
比較例５と同様な方法により製作された電池を、４.４Ｖまで充電した以外は、同様な方法により充放電の実験を行った(図２参照)。
【実施例２】
【００５８】
比較例５と同様な方法により製作された電池を、４.８Ｖまで充電した以外は、同様な方法により充放電の実験を行った(図３参照)。
【実施例３】
【００５９】
比較例５と同様な方法により製作された電池を、１番目サイクル及び２番目サイクルにおいて４.８Ｖまで充電した以外は、同様な方法により充放電の実験を行った(図４参照)。
【実施例４】
【００６０】
比較例５と同様な方法により製作された電池を、１番目サイクルでは４.８Ｖまで充電し、２番目サイクルでは４.４Ｖまで充電した以外は、同様な方法により充放電の実験を行った(図５参照)。
【００６１】
図１〜図４から、実施例２及び実施例３のように、プラトー電位以上に電圧を上昇させる場合、容量が急激に増加する点と、そのときに２番目サイクルではプラトー区間がなくなる点とが分かる。
【００６２】
なお、本発明の詳細な説明では具体的な実施形態について説明したが、本発明の要旨から逸脱しない範囲内で多様に変形・実施が可能である。よって、本発明の範囲は、前述の実施形態に限定されるものではなく、特許請求の範囲の記載及びこれと均等なものに基づいて定められるべきである。
【図面の簡単な説明】
【００６３】
【図１】比較例５による３〜４.２５Ｖまでの充放電グラフである。
【図２】比較例６による３〜４.４Ｖまでの充放電グラフである。
【図３】実施例２による３〜４.８Ｖまでの充放電グラフである。
【図４】実施例３による３〜４.８Ｖまで２番目サイクルの充放電グラフである。
【図５】実施例４により１番目サイクルでは３〜４.８Ｖまで充放電し、２番目サイクルからは３〜４.４Ｖまで充放電したグラフである。
【図１】
2009505367.tif 000004
【図２】
2009505367.tif 000005
【図３】
2009505367.tif 000006
【図４】
2009505367.tif 000007
【図５】
2009505367.tif 000008
【国際調査報告】
2009505367.tif 000009
2009505367.tif 000010